(57)【要約】【課題】母材と同一組成であり、且つ、耐チッピング性及び耐摩耗性に優れた肉盛層を備える金属部材を提供する。【解決手段】金属部材は、Ｆｅを主成分とする合金の粉末成形体である母材と、母材上に、その合金と同一成分の粉末で形成された肉盛層とを備える。合金が、Ｃ：０．０３質量％以上２．６質量％以下、Ｓｉ：０．０５質量％以上１．０質量％以下、Ｍｎ：０．１０質量％以上１．０質量％以下、及び、Ｃｒ：３．０質量％以上３０質量％以下を含有し、残部がＦｅ及び不可避的不純物からなり、且つ、下記数式１によって算出される値Ｘが、０．４５以上０．７０以下である。数式１：    Ｘ＝（ＨＢ＊ＢＢ）／（ＨＡ＊ＢＡ）（上記数式１において、ＨＡは母材の硬さを表し、ＢＡは母材の抗折強度を表し、ＨＢは肉盛層の硬さを表し、ＢＢは肉盛層の抗折強度を表す。）【選択図】なし【特許請求の範囲】
【請求項１】
Ｆｅを主成分とする合金の粉末成形体である母材と、
前記母材上に、前記合金と同一成分の粉末で形成された肉盛層とを備え、
前記合金が、
Ｃ：０．０３質量％以上２．６質量％以下、
Ｓｉ：０．０５質量％以上１．０質量％以下、
Ｍｎ：０．１０質量％以上１．０質量％以下、及び、
Ｃｒ：３．０質量％以上３０質量％以下を含有し、
残部がＦｅ及び不可避的不純物からなり、且つ、
下記数式１によって算出される値Ｘが、０．４５以上０．７０以下である
ことを特徴とする金属部材。
数式１：    Ｘ＝（ＨＢ＊ＢＢ）／（ＨＡ＊ＢＡ）
（上記数式１において、ＨＡは前記母材の硬さを表し、ＢＡは前記母材の抗折強度を表し、ＨＢは前記肉盛層の硬さを表し、ＢＢは前記肉盛層の抗折強度を表す。）
【請求項２】
前記合金が、Ｃｏ：５質量％以上１５質量％以下、Ｖ：２質量％以上８質量％以下、Ｍｏ：０．０５質量％以上１０質量％未満、及び、Ｗ：３質量％以上１５質量％未満のうち少なくとも１種の元素を、更に含有する、
請求項１に記載の金属部材。
【請求項３】
前記肉盛層は、一次炭化物を含み、隣接する前記一次炭化物同士の最長距離の平均値が５μｍ以上３０μｍ以下である、
請求項１又は２に記載の金属部材。
【請求項４】
前記肉盛層は、直径３０μｍ以上の空孔を有し、１ｍｍ２あたりの前記空孔の数が５個未満である、
請求項１乃至３のいずれか一項に記載の金属部材。
【発明の詳細な説明】
【技術分野】
【０００１】
本発明は、耐チッピング性及び耐摩耗性に優れた肉盛層を備える金属部材に関する。
【背景技術】
【０００２】
従来、金属部材の補修や表面改質などのために、粉末状溶接材料を用いた肉盛溶接法が用いられる。このような肉盛溶接法として、レーザークラッディング法や、プラズマ粉体肉盛溶接法などが知られている。レーザークラッディング法は、母材表面に粉末状溶接材料を供給し、レーザービームの走査によって母材と溶接材料とを一体化することにより、母材の表面に肉盛層を形成する方法である。プラズマ粉体肉盛溶接法は、電極と母材間に発生させたプラズマアーク中に粉末状溶接材料をキャリアガスにより送給し、溶融した溶接材料を母材表面に衝突させて堆積させることにより、母材の表面に肉盛層を形成する方法である。
【０００３】
特許文献１では、レーザークラッディング法により基材上に下部肉盛層を形成した後、下部肉盛層に直接に重ねて上部肉盛層をレーザークラッディング法により形成して、耐摩耗性を有する工具材を製造する方法が開示されている。ここで、基材としては、ＳＫＤ（合金工具鋼）、ＳＵＪ（高炭素クロム軸受鋼）、ＳＫＨ（高速度工具鋼）等から工具材の使用目的に応じたものが用いられる。また、下部肉盛層と上部肉盛層とを形成する金属粉末は同一組成であって、Ｆｅ系のＳＫＨが用いられる。
【０００４】
特許文献２では、溶接材料を用いてＴＩＧ溶接により金型表面に肉盛部を形成することによって、金型を補修する方法が開示されている。ここで、金型はＪＩＳ規格のＳＫＤ６１からなる。溶接材料は、Ｃ：０．１５〜０．３０％、Ｓｉ：０．２０〜１．００％、Ｍｎ：０．３０〜１．５０％、Ｃｒ：３．６〜６．０％、Ｍｏ：０．８〜１．５％、Ｖ：０．１０〜０．８０％、残部Ｆｅ及び不可避的元素から成る合金である。
【先行技術文献】
【特許文献】
【０００５】
【特許文献１】特開２０１６−１５５１５５号公報
【特許文献２】特開２０１１−２４５４８８号公報
【発明の概要】
【発明が解決しようとする課題】
【０００６】
特許文献２のように金属部材を肉盛部によって補修する場合、母材と溶接材料とは、同一又は似た組成であることが好ましい。これにより、溶接時における母材に対する溶湯の濡れ性が良好となり、溶湯の流動性も良好となるので、母材と溶接材料との融合不良に起因する溶接不良を防ぐことができる。
【０００７】
特許文献１では、下部肉盛層と上部肉盛層とを形成する金属粉末は同一組成であるものの、この金属粉末と基材の組成は異なる。更に、この金属粉末は、耐摩耗性が考慮されたものではない。
【０００８】
特許文献２では、母材と溶接材料とは同一又は似た組成であるが、肉盛部（肉盛層）の耐摩耗性は考慮されていない。
【０００９】
本発明は以上に鑑みてされたものであり、その目的は、母材と同一組成であり、且つ、耐チッピング性（硬さ）及び耐摩耗性に優れた肉盛層を備える金属部材を提供することにある。
【課題を解決するための手段】
【００１０】
本発明に係る金属部材は、Ｆｅを主成分とする合金の粉末成形体である母材と、
前記母材上に、前記合金と同一成分の粉末で形成された肉盛層とを備え、
前記合金が、
Ｃ：０．０３質量％以上２．６質量％以下、
Ｓｉ：０．０５質量％以上１．０質量％以下、
Ｍｎ：０．１０質量％以上１．０質量％以下、及び、
Ｃｒ：３．０質量％以上３０質量％以下を含有し、
残部がＦｅ及び不可避的不純物からなり、且つ、
下記数式１によって算出される値Ｘが、０．４５以上０．７０以下であることを特徴とするものである。
数式１：    Ｘ＝（ＨＢ＊ＢＢ）／（ＨＡ＊ＢＡ）
上記数式１において、ＨＡは前記母材の硬さを表し、ＢＡは前記母材の抗折強度を表し、ＨＢは前記肉盛層の硬さを表し、ＢＢは前記肉盛層の抗折強度を表す。
【００１１】
上記金属部材において、前記合金が、Ｃｏ：５質量％以上１５質量％以下、Ｖ：２質量％以上８質量％以下、Ｍｏ：０．０５質量％以上１０質量％未満、及び、Ｗ：３質量％以上１５質量％未満のうち少なくとも１種の元素を、更に含有していてよい。
【００１２】
上記金属部材において、前記肉盛層は、一次炭化物を含み、隣接する前記一次炭化物同士の最長距離の平均値が５μｍ以上３０μｍ以下であることが好ましい。
【００１３】
上記金属部材において、前記肉盛層は、直径３０μｍ以上の空孔を有することがある。この場合に、１ｍｍ２あたりの前記空孔の数が５個未満であることが好ましい。
【００１４】
本発明に係る金属部材では、肉盛層は、母材と同一組成である。つまり、肉盛層の溶接材料も母材と同一又は類似する成分である。これにより、溶接時における母材に対する溶湯の濡れ性が良好となり、溶湯の流動性も良好となるので、母材と溶接材料との融合不良に起因する溶接不良を防ぐことができる。そのうえ、上記肉盛層は、耐チッピング性（硬さ）と耐摩耗性に優れる。
【発明の効果】
【００１５】
本発明によれば、耐チッピング性及び耐摩耗性に優れた肉盛層を備える金属部材を提供することができる。
【発明を実施するための形態】
【００１６】
本発明に係る金属部材は、Ｆｅを主成分とする合金の粉末成形体である母材と、その母材上に、上記合金と同一成分の粉末で肉盛溶接されてなる肉盛層とを備える。肉盛溶接の方法としては、レーザークラッディング法やプラズマ粉体肉盛溶接法などの粉体肉盛溶接法が用いられる。
【００１７】
上記の合金は、Ｆｅをベースとして、Ｃ：０．０３質量％以上２．６質量％以下、Ｓｉ：０．０５質量％以上１．０質量％以下、Ｍｎ：０．１０質量％以上１．０質量％以下、及び、Ｃｒ：３．０質量％以上３０質量％以下を含有し、残部がＦｅ及び不可避的不純物からなる。この合金は、Ｃｏ：５質量％以上１５質量％以下、Ｖ：２質量％以上８質量％以下、Ｍｏ：０．０５質量％以上１０質量％未満、及び、Ｗ：３質量％以上１５質量％未満のうち少なくとも１種の元素を、更に含んでもよい。
【００１８】
［鉄（Ｆｅ）］  
この合金のベース元素は、Ｆｅである。換言すれば、この合金は、Ｆｅ基合金である。Ｆｅ基合金は、強度及び耐摩耗性に優れる。この合金からなる粉末は、特に金属部材の補修に適している。
【００１９】
［炭素（Ｃ）］  
Ｃは、Ｆｅに固溶する。Ｃは、粉末から得られた肉盛層の硬度、強度及び耐摩耗性に寄与しうる。この観点から、Ｃの含有率は０．０３質量％以上が好ましく、０．１０質量％以上がより好ましく、０．４質量％以上が特に好ましい。Ｃの含有率は、２．６質量％以下が好ましい。この含有率が２．６質量％以下である粉末から得られた肉盛層は、靱性に優れる。この観点から、含有率は２．０質量％以下がより好ましく、１．５質量％以下が特に好ましい。
【００２０】
［ケイ素（Ｓｉ）］  
Ｓｉは、Ｆｅに固溶する。Ｓｉは、粉末から得られた肉盛層の強度及び耐ヒートチェック性に寄与しうる。この観点から、Ｓｉの含有率は０．０５質量％以上が好ましく、０．１０質量％以上がより好ましく、０．２質量％以上が特に好ましい。Ｓｉの含有率は、１．０質量％以下が好ましい。この含有率が１．０質量％以下である粉末から得られた肉盛層は、靱性に優れる。この観点から、含有率は０．８質量％以下がより好ましく、０．５質量％以下が特に好ましい。  
【００２１】
［マンガン（Ｍｎ）］  
Ｍｎは、粉末から得られた肉盛層の硬度及び強度に寄与しうる。この観点から、Ｍｎの含有率は０．１０質量％以上が好ましく、０．１５質量％以上がより好ましく、０．２０質量％以上が特に好ましい。Ｍｎの含有率は、１．０質量％以下が好ましい。この含有率が１．０質量％以下である粉末から得られた肉盛層は、靱性に優れる。この観点から、含有率は０．８質量％以下がより好ましく、０．５質量％以下が特に好ましい。  
【００２２】
［クロム（Ｃｒ）］  
Ｃｒは、Ｆｅへの他の元素の固溶に寄与する。Ｃｒは、肉盛層の耐食性及び耐ヒートチェック性に寄与しうる。この観点から、Ｃｒの含有率は３．０質量％以上が好ましく、３．５質量％以上がより好ましく、４．０質量％以上が特に好ましい。Ｃｒの含有率は、３０質量％以下が好ましい。この含有率が３０質量％以下である粉末から得られた肉盛層は、靱性に優れる。この観点から、含有率は２０質量％以下がより好ましく、１５質量％以下が特に好ましい。
【００２３】
［コバルト（Ｃｏ）］
Ｃｏは、Ｆｅと共に合金のベースになりうる。ＣｏはＦｅに固溶することで焼入れ性が増し、肉盛部の強度向上に寄与する。合金がＣｒを含有する場合、その含有率は、５質量％以上１５質量％以下が好ましい。
【００２４】
［バナジウム（Ｖ），モリブデン（Ｍｏ），タングステン（Ｗ）］
バナジウム（Ｖ）、モリブデン（Ｍｏ）、及び、タングステン（Ｗ）は、Ｃと微細な炭化物を形成し、肉盛層の強度改善に寄与する。しかしながら、これらの元素の過剰の添加は延靭性の低下等を招く。このような観点から、合金がＶを含有する場合、その含有率は２質量％以上８質量％以下が好ましい。合金がＭｏを含有する場合、その含有率は０．０５質量％以上１０質量％未満が好ましい。合金がＷを含有する場合、その含有率は３質量％以上１５質量％未満が好ましい。
【００２５】
〔合金粉末の製造方法〕
合金粉末は、アトマイズ法、粉砕法等によって製造されうる。アトマイズ法として、ガスアトマイズ法、水アトマイズ法、及び、ディスクアトマイズ法が例示される。合金に不純物が混入しにくいとの観点から、ガスアトマイズ法及びディスクアトマイズ法が好ましい。合金に不純物が混入しにくいとの観点から、不活性ガス雰囲気でのアトマイズが好ましい。量産性の観点から、ガスアトマイズが好ましい。  
【００２６】
〔金属部材の補修方法〕
ここで、本発明に係る金属部材の適用例として、肉盛層で補修された金属部材について説明する。この金属部材（即ち、母材）は、上記合金粉末が粉末冶金法を用いて成形されたものである。この金属部材の補修箇所に、上記合金粉末を溶接材料として肉盛溶接が施されることによって、肉盛層が形成される。肉盛溶接方法としては、レーザークラッディング法やプラズマ粉体肉盛溶接法などの粉体肉盛溶接法が用いられる。具体的には、肉盛溶接は以下の手順で行われる。合金粉末の粒子に圧縮ガス等によって速度が与えられ、加速されて進行中の粒子が加熱手段にて加熱される。加熱手段として、ガスの燃焼炎、プラズマ、レーザー等が挙げられる。加熱により、粒子は溶融状態又は半溶融状態となる。この粒子が金属部材に衝突させられ、凝固することにより、粒子同士が結合する。粒子は、下地である金属部材とも結合し、この結合により金属部材の表面に肉盛層が形成される。粒子が金属部材に衝突した後に、加熱がなされてもよい。粒子が金属部材に接触した状態で、加熱がなされてもよい。
【００２７】
上記のように、肉盛層を形成するための溶接材料は金属部材（母材）と同一組成であり、肉盛層も母材と同一組成である。これにより、溶接時における母材に対する溶湯の濡れ性が良好となり、溶湯の流動性も良好となるので、母材と溶接材料との融合不良に起因する溶接不良を防ぐことができる。
【００２８】
更に、上記のように金属部材（母材）上に形成された肉盛層は、次の数式１によって算出される値Ｘが、０．４５以上０．７０以下となる。
数式１：    Ｘ＝（ＨＢ＊ＢＢ）／（ＨＡ＊ＢＡ）
【００２９】
数式１において、ＨＡは母材の硬さ（ビッカース硬度）を表し、ＢＡは母材の抗折強度を表し、ＨＢは肉盛層の硬さ（ビッカース硬度）を表し、ＢＢは肉盛層の抗折強度を表す。母材の硬さＨＡ及び肉盛層の硬さＨＢは、「ＪＩＳ  Ｚ  ２２４４」の規定に準拠して測定される。母材の抗折強度ＢＡは肉盛後に熱的影響部を除いた箇所より「ＪＩＳ  Ｚ  ２２４８」の規定に準拠して測定される。また、肉盛部の抗折強度ＢＢは、肉盛後に溶接境界部を除いた箇所より「ＪＩＳ  Ｚ  ２２４８」の規定に準拠して測定される。
【００３０】
発明者らにより、値Ｘが０．４５以上０．７０以下であれば、肉盛層が硬さに加えて耐摩耗性に優れることが確認された。つまり、値Ｘが０．４５以上０．７０以下の範囲の肉盛層は、耐チッピング性及び耐摩耗性を備える。肉盛層の耐チッピング性及び耐摩耗性を更に向上させる観点から、値Ｘは０．５以上０．６５以下が好ましい。
【００３１】
このように、母材における硬さと抗折強度との比と、肉盛層における硬さと抗折強度との比とを、所定の関係とすることによって、母材と肉盛層との密着性を向上させることがきる。これにより、溶接境界部の接合強度を向上させることができる。また、母材が粉末成形体であることで、溶接境界部の偏析が軽減され、溶接境界部の接合強度を更に向上させることができる。
【００３２】
溶接金属の凝固過程は、肉盛層の硬さ及び抗折強度に大きく影響する。このことから、合金粉末を肉盛溶接する際の加熱条件や冷却条件（例えば、レーザー出力条件や予熱条件）を調えることにより、値Ｘを上記範囲内に収めることができる。また、合金粉末を肉盛溶接した後、肉盛層の焼入れと焼戻しを行い、焼入れ及び焼戻しの条件を整えることによっても、値Ｘを上記範囲内に収めることができる。
【００３３】
〔炭化物同士の距離〕
肉盛層には、一次炭化物が存在する。隣接する一次炭化物同士の距離のうち最長となるもの（「最長距離」と称す）の平均値は、５μｍ以上３０μｍ以下が好ましく、１０μｍ以上２０μｍ以下が更に好ましい。このような肉盛層は、靭性に優れ、耐チッピング性に優れる。
【００３４】
肉盛溶接中の冷却速度が速すぎると、肉盛層中の一次炭化物は微細で、一次炭化物同士が近接した状態となり、一次炭化物同士の最長距離の平均値が上記範囲より小さくなる。このような一次炭化物は、肉盛層の耐摩耗性を低下させる。一方、肉盛溶接中の冷却速度が遅すぎると、肉盛層中の一次炭化物は粗大で、一次炭化物同士が離れた状態となり、一次炭化物同士の最長距離の平均値が上記範囲より大きくなる。このような一次炭化物は、肉盛層の靭性を低下させる。
【００３５】
隣接する一次炭化物同士の最長距離は、光学顕微鏡で５視野写真を撮影し、その写真中の一次炭化物同士間の距離を１視野あたり５点測定し、その平均値を算出することにより求めうる。
【００３６】
〔空孔の数〕
肉盛層は、直径３０μｍ以上の空孔を有することがある。このような空孔は、肉盛溶接中に雰囲気ガスが巻き込まれることによって生じうる。直径３０μｍ以上の空孔は、肉盛層に欠けを生じさせたり、肉盛層の耐摩耗性を低下させるおそれがある。そこで、肉盛層の直径３０μｍ以上の空孔の面積１ｍｍ２あたりの数は、５個未満が好ましく、理想的には０個である。
【実施例】
【００３７】
以下、実施例によって本発明の効果が明らかにされるが、この実施例の記載に基づいて本発明が限定的に解釈されるべきではない。
【００３８】
［１．試料の作製］
表１に示す所定の組成を有する原料を、準備した。この原料を、真空中にてアルミナ製坩堝で、高周波誘導加熱法にて加熱した。この加熱によって原料を溶融させ、溶湯を得た。坩堝下にある直径が５ｍｍのノズルから、溶湯を落下させた。この溶湯に、高圧アルゴンガスを噴霧し、３００ｋｇの粉末を得た。
【００３９】
作製した合金粉末のうち１５０ｋｇを用いて熱間等方圧加圧法（ＨＩＰ）により成形体を作製し、それを鍛造して、縦横１００ｍｍで厚さが２０ｍｍの板材を作製し、これを母材とした。
【００４０】
作製した合金粉末のうち５０ｋｇを用い、レーザークラッディング法により、作製した母材の上に肉盛層を形成し、試料を得た。肉盛層は、縦横１００ｍｍであり、厚さは１０ｍｍであった。
【００４１】
【表１】
2020070455.tif 000002
【００４２】
表２の実施例１〜１０及び比較例１〜１０では、合金１の組成の合金粉末を用いた。表３の実施例１１〜２０及び比較例１１〜２０では、合金２の組成の合金粉末を用いた。表４の実施例２１〜３０及び比較例２１〜３０では、合金３の組成の合金粉末を用いた。
【００４３】
各例のレーザークラッドの条件を変えて、表２の実施例１〜１０及び比較例１〜５、表３の実施例１１〜２０及び比較例１１〜１５、並びに、表４の実施例２１〜３０及び比較例２１〜２５の試料を得た。前述の通り、合金粉末から粉末冶金法で作製された板材を母材として用いた。一方、各例のレーザークラッドの条件を変えて、表２の比較例６〜１０、表３の比較例１６〜２０、及び、表４の比較例２６〜３０の試料を得た。残った粉末１００ｋｇを再溶解し、溶製された板材を母材として用いた。なお、表２〜４では、粉末冶金法で作製された母材が「粉末ハイス」と表され、溶製法で作製された母材が「溶製ハイス」と表されている。
【００４４】
［２．試験方法］
実施例１〜３０及び比較例１〜３０の試料に対し、以下の測定及び試験を行った。
【００４５】
（硬さの測定）
「ＪＩＳ  Ｚ  ２２４４」の規定に準拠して、母材及び肉盛層のビッカース硬度を測定した。この結果が、表２〜４に示されている。
【００４６】
（抗折強度の測定）
母材及び肉盛層から、幅が５ｍｍであり、長さが５０ｍｍであり、厚さが３ｍｍである試験片を切り出した。この試験片を用い、「ＪＩＳ  Ｚ  ２２４８」の規定に準拠して、抗折強度を測定した。５回の測定の平均値が表２〜４に示されている。
【００４７】
（溶接境界部の炭素量のばらつきの評価）
各試料について、溶接境界部から５点試料を切り出し、５点分の試料中炭素量を測定した。その測定値の平均値が表２〜４に示されている。
【００４８】
（一次炭化物間の最長距離の測定）
各試料について、光学顕微鏡で５視野写真を撮影し、その写真中の一次炭化物同士間の最大距離を１視野あたり５点測定した。その測定値の平均値が表２〜４に示されている。
【００４９】
（直径３０μｍ以上の空孔の数の測定）
各試料について、光学顕微鏡で５視野写真を撮影し、視野中に存在した空孔のうち直径３０μｍ以上の空孔の個数を数えた。その平均値が表２〜４に示されている。
【００５０】
（耐摩耗性の評価）
肉盛層の耐摩耗性は、大越式摩耗試験の結果で評価した。試料から、長さ５０ｍｍ、幅２５ｍｍ、高さ７ｍｍの大きさの試験片を作製した。この試験片を用いて大越式摩耗試験により比摩耗量を測定した。試験条件は、回転輪のＳＣＭ４２０、摩耗速度を２．０ｍ／ｓｅｃ、摩耗距離を２００ｍおよび最終荷重を６１．８Ｎとして試験片の比摩耗量を測定した。更に、上記摩耗試験中の欠けの有無を目視にて確認した。この結果が、表２〜４に示されている。
【００５１】
［３．結果］
表２〜４に、摩耗試験の結果に基づく各試料の総合評価が示されている。総合評価は以下を評価基準とする。
Ａ：摩耗試験中に欠けはなし、且つ、比摩耗量が０．１×１０−８ｍｍ3／ｍｍ未満
Ｂ：摩耗試験中に欠けはなし、且つ、比摩耗量が０．１×１０−８ｍｍ3／ｍｍ以上、０．９×１０−８ｍｍ3／ｍｍ未満
Ｃ：摩耗試験中に欠けはなし、且つ、比摩耗量が０．９×１０−８ｍｍ3／ｍｍ２以上、１．３×１０−８ｍｍ3／ｍｍ未満
Ｆ：摩耗試験中に欠けが発生、又は、比摩耗量が１．３×１０−８ｍｍ3／ｍｍ以上
【００５２】
【表２】
2020070455.tif 000003
【００５３】
【表３】
2020070455.tif 000004
【００５４】
【表４】
2020070455.tif 000005
【００５５】
表２〜４に示すように、実施例１〜３０の試料では、値Ｘが０．４５以上０．７０以下の範囲に収められている。その結果、実施例１〜３０の試料では、摩耗試験で得られた比摩耗量が比較基準となる１．３×１０−８ｍｍ3／ｍｍより小さく、且つ、摩耗試験で欠けが生じなかった。
【００５６】
表２に示す比較例１〜５の試料では、値Ｘが０．４５以上０．７０以下の範囲外にあり、比較例６〜１０の試料では母材が溶製ハイスである。比較例６〜１０の試料は、摩耗試験で得られた比摩耗量が比較基準となる１．３×１０−８ｍｍ3／ｍｍより大きく、耐摩耗性に劣る。比較例１〜１０の試料は、摩耗試験で欠けが生じ、耐チッピング性に劣る。
【００５７】
表３に示す比較例１１〜１５の試料では、値Ｘが０．４５以上０．７０以下の範囲外にあり、比較例１６〜２０の試料では母材が溶製ハイスである。比較例１６〜２０の試料は、摩耗試験で得られた比摩耗量が比較基準となる１．３×１０−８ｍｍ3／ｍｍより大きく、耐摩耗性に劣る。比較例１１〜２０の試料は、摩耗試験で欠けが生じ、耐チッピング性に劣る。
【００５８】
表４に示す比較例２１〜２５の試料では、値Ｘが０．４５以上０．７０以下の範囲外にあり、比較例２６〜３０の試料では母材が溶製ハイスである。比較例２６〜３０の試料は、摩耗試験で得られた比摩耗量が比較基準となる１．３×１０−８ｍｍ3／ｍｍより大きく、耐摩耗性に劣る。比較例２１〜３０の試料は、摩耗試験で欠けが生じ、耐チッピング性に劣る。
【００５９】
以上から、本発明に係る肉盛層は、母材と同一組成でありながら、耐チッピング性及び耐摩耗性に優れることが明らかとなった。